"樹脂膜中に蛍光性陰イオンおよび蛍光性陽イオンからなる塩を少なくとも含む色変換膜であって、該蛍光性陰イオンは下記一般式III式中、X’は、酸素原子、硫黄原子、NR’’を表し;R’’は酸素原子あるいは硫黄原子で中断されていてもよくハロゲン基、ニトロ基、シアノ基、ヒドロキシル基で置換されていてもよい炭素数1~30の炭化水素基または水素原子を表し;R10、R11は、各々独立に、酸素原子、硫黄原子、NHあるいはNRdで中断されていてもよく、連結して環構造を形成してもよく、ハロゲン基、ニトロ基、シアノ基、ヒドロキシル基で置換されていてもよい炭素数1~30の炭化水素基または水素原子を表し;Rdは、炭素数1~6の炭化水素基を表し;R12hは、ヒドロキシル基、ハロゲン基、ニトロ基、シアノ基、炭素数1~8のアルキル基または炭素数1~8のアルコキシ基を表し;rは0~3の整数を表す。で表される構造を有することを特徴とする色変換膜。該蛍光性陰イオンの発光ピーク波長に該蛍光性陽イオンの吸収を有することを特徴とする請求項1に記載の色変換膜。該蛍光性陽イオンの発光ピーク波長に該蛍光性陰イオンの吸収を有することを特徴とする請求項1に記載の色変換膜。該蛍光性陽イオンは、下記化学式Iで表される構造を有することを特徴とする請求項1に記載の色変換膜。式中、Arはアリーレン基を示し;環Aはベンゼン環またはナフタレン環を表し;Xは水素原子またはNRR’基を表し;R、R’は、各々独立に、a水素原子、b炭素数1~30の炭化水素基、c自己が結合する窒素原子が結合する環と連結して環構造を形成する炭素数2~8の炭化水素基、またはdRとR’が一緒になって環構造を形成する炭素数1~30の炭化水素基であり、ここで、前述のb~dのいずれの場合においても、炭化水素基は、酸素原子、硫黄原子、NHあるいはNRaで中断されていてもよく、ハロゲン基、ニトロ基、シアノ基、ヒドロキシル基で置換されていてもよく;Raは、炭素数1~6の炭化水素基を表し;Yは、ハロゲン基、水素原子、炭素原子数1~8のアルキル基または-COODを表し;Dは、酸素原子あるいは硫黄原子で中断されていてもよくハロゲン基、ニトロ基、シアノ基、ヒドロキシル基で置換されていてもよい炭素数1~30の炭化水素基または水素原子を表し;R1~R4は、各々独立に、a水素原子、b炭素数1~30の炭化水素基、c自己が結合する窒素原子が結合する環と連結して環構造を形成する炭素数2~8の炭化水素基、またはdR1とR2もしくはR3とR4が一緒になって環構造を形成する炭素数1~30の炭化水素基であり、ここで、前述のb~dのいずれの場合においても、炭化水素基は、酸素原子、硫黄原子、NHあるいはNRbで中断されていてもよく、ハロゲン基、ニトロ基、シアノ基、ヒドロキシル基で置換されていてもよく;Rbは炭素数1~6の炭化水素基を表し;R5は、ハロゲン原子または炭素数1~8のアルキル基を表し;R6は、水素原子または炭素数1~8のアルキル基を表し;R62は、水素原子、R6と結合する酸素原子またはR6と結合する硫黄原子を表し;R7は、ハロゲン原子または炭素数1~8のアルキル基を表し;R8はh、ヒドロキシル基、ハロゲン基、ニトロ基、シアノ基、炭素数1~8のアルキル基または炭素数1~8のアルコキシ基を表し;p、p’は、各々独立に0~3の整数を表し;qは0~3の整数を表す。該蛍光性陽イオンは、下記化学式IIで表される構造を有することを特徴とする請求項1に記載の色変換膜。式中、環Aは、ベンゼン環またはナフタレン環を表し;Zは酸素原子または硫黄原子を表し;R1~R4は、各々独立に、a水素原子、b炭素数1~30の炭化水素基、c自己が結合する窒素原子が結合する環と連結して環構造を形成する炭素数2~8の炭化水素基、またはdR1とR2もしくはR3とR4が一緒になって環構造を形成する炭素数1~30の炭化水素基であり、ここで、前述のb~dのいずれの場合においても、炭化水素基は、酸素原子、硫黄原子、NHあるいはNRcで中断されていてもよく、ハロゲン基、ニトロ基、シアノ基、ヒドロキシル基で置換されていてもよく;Rcは炭素数1~6の炭化水素基を表し;R5、R7は、各々独立にハロゲン原子または炭素数1~8のアルキル基を表し;R8は、ヒドロキシル基、ハロゲン基、ニトロ基、シアノ基、炭素数1~8のアルキル基または炭素数1~8のアルコキシ基を表し;R9は、酸素原子あるいは硫黄原子で中断されていてもよくハロゲン基、ニトロ基、シアノ基、ヒドロキシル基で置換されていてもよい炭素数1~30の炭化水素基または水素原子を表し;p、p’は、各々独立に0~3の整数を表し;qは0~3の整数を表す。R、R’、R1~R4が、各々独立に、炭素数1~18の炭化水素基、または自己が結合する窒素原子が結合する芳香環と連結して環構造を形成してもよい炭素数2~8の炭化水素基であることを特徴とする請求項4に記載の色変換膜。R1~R4が各々独立に炭素数1~18の炭化水素基または自己が結合する窒素原子が結合する芳香環と連結して環構造を形成してもよい炭素数2~8の炭化水素基であることを特徴とする請求項6に記載の色変換膜。化学式IIのAがベンゼン環であることを特徴とする請求項5から7のいずれかに記載の色変換膜。化学式IIのZが酸素原子であることを特徴とする請求項5または7に記載の色変換膜。R’’、R10、R11が各々独立に下記化学式IVで表される基であることを特徴とする請求項1から9のいずれかに記載の色変換膜。式中、Reは、炭素数1~6のアルカンジイル基を表し;Z’は、酸素原子または硫黄原子を表し;Eは、置換基としてハロゲン原子、ニトロ基、シアノ基、ヒドロキシル基、炭素数1~8のアルコキシ基を有してもよいベンゼン環、置換基としてハロゲン原子、ニトロ基、シアノ基、ヒドロキシル基、炭素数1~8のアルコキシ基を有してもよいナフタレン環、置換基としてハロゲン原子、ニトロ基、シアノ基、ヒドロキシル基、炭素数1~8のアルコキシ基を有してもよいシクロヘキサン環または水素原子を表し;mは0または1を表す。透明支持体と、該透明基板上に形成された1つまたは複数種の色変換層を含み、前記色変換層の少なくとも1つが請求項1から10のいずれかに記載の色変換膜であることを特徴とする色変換フィルタ。発光部と、請求項1から10のいずれかに記載の色変換膜とを少なくとも含む色変換発光デバイス。発光部と、請求項11に記載の色変換フィルタとを少なくとも含む色変換発光デバイス。したがって、本発明においては、青色ないし青緑色から赤色への変換において、高効率でかつ光に対する安定性の高い色変換膜を提供することを目的とする。本発明は蛍光性陰イオンおよび蛍光性陽イオンからなることを特徴とする塩化合物を樹脂膜中に含む色変換膜および該色変換膜を用いた有機ELカラーディスプレイを提供する。以上のような構成を採る本発明は、光学要素や色素として有用な新規化合物を提供する。さらに本発明の新規化合物を色変換色素として用いることにより、吸収光波長と蛍光発光波長との差が大きい大幅な波長変換を一種類の化合物によって発生せしめることができ、優れた色変換効率を有する色変換層を実現することができた。本発明の第1の実施形態の塩は、蛍光性陰イオンと蛍光性陽イオンからなることを特徴とする。ここで、蛍光性陰イオンの発光ピーク波長に蛍光性陽イオンの吸収を有すること、あるいは蛍光性陰イオンの発光ピーク波長に蛍光性陽イオンの吸収を有することが好ましい。本実施形態の塩は、優れた耐光性を有するので、有機ELカラーディスプレイの光変換膜の色変換色素として好ましい。特に青ないし青緑色から赤色への光変換の用途には、吸収光波長と蛍光発光波長の光学特性から、陽イオンとしては、トリアリールメタン骨格を有する蛍光性陽イオン化合物が適合し、陰イオンとしてはクマリン骨格を有する蛍光性陰イオン化合物が適合する。上記のトリアリールメタン骨格を有する蛍光性陽イオンとは、下記一般式Iで代表されるものである。式中、Arはアリーレン基を示し;環Aはベンゼン環またはナフタレン環を表し;Xは水素原子またはNRR’基を表し;R、R’は、各々独立に、a水素原子、b炭素数1~30の炭化水素基、c自己が結合する窒素原子が結合する環と連結して環構造を形成する炭素数2~8の炭化水素基、またはdRとR’が一緒になって環構造を形成する炭素数1~30の炭化水素基であり、ここで、前述のb~dのいずれの場合においても、炭化水素基は、酸素原子、硫黄原子、NHあるいはNRaで中断されていてもよく、ハロゲン基、ニトロ基、シアノ基、ヒドロキシル基で置換されていてもよく;Raは、炭素数1~6の炭化水素基を表し;Yは、ハロゲン基、水素原子、炭素原子数1~8のアルキル基または-COODを表し;Dは、酸素原子あるいは硫黄原子で中断されていてもよくハロゲン基、ニトロ基、シアノ基、ヒドロキシル基で置換されていてもよい炭素数1~30の炭化水素基または水素原子を表し;R1~R4は、各々独立に、a水素原子、b炭素数1~30の炭化水素基、c自己が結合する窒素原子が結合する環と連結して環構造を形成する炭素数2~8の炭化水素基、またはdR1とR2もしくはR3とR4が一緒になって環構造を形成する炭素数1~30の炭化水素基であり、ここで、前述のb~dのいずれの場合においても、炭化水素基は、酸素原子、硫黄原子、NHあるいはNRbで中断されていてもよく、ハロゲン基、ニトロ基、シアノ基、ヒドロキシル基で置換されていてもよく;Rbは炭素数1~6の炭化水素基を表し;R5は、ハロゲン原子または炭素数1~8のアルキル基を表し;R6は、水素原子または炭素数1~8のアルキル基を表し;R62は、水素原子、R6と結合する酸素原子またはR6と結合する硫黄原子を表し;R7は、ハロゲン原子または炭素数1~8のアルキル基を表し;R8はh、ヒドロキシル基、ハロゲン基、ニトロ基、シアノ基、炭素数1~8のアルキル基または炭素数1~8のアルコキシ基を表し;p、p’は、各々独立に0~3の整数を表し;qは0~3の整数を表す。上記一般式Iにおいて、環Aはベンゼン環またはナフタレン環を表す。環Aがナフタレン環である場合、以下のような構造を採ることが可能である下式において、の位置のいずれか1カ所に置換基Xが結合している。上記一般式Iにおいて、R、R’は、各々独立に、a水素原子、b炭素数1~30の炭化水素基、またはc自己が結合する窒素原子が結合する環すなわち環Aと連結して環構造を形成する炭素数2~8の炭化水素基であってもよく、あるいはまたdRとR’が一緒になって環構造を形成する炭素数1~30の炭化水素基であってもよい。また、前述のb~dのいずれの場合においても、炭化水素基は、酸素原子、硫黄原子、NHあるいはNRaで中断されていてもよく、ハロゲン基、ニトロ基、シアノ基、ヒドロキシル基で置換されていてもよい。R、R’において用いることができる炭素数1~30の炭化水素基としては、例えば、メチル、エチル、プロピル、イソプロピル、ブチル、sec-ブチル、tert-ブチル、イソブチル、アミル、イソアミル、tert-アミル、ヘキシル、シクロヘキシル、シクロヘキシルメチル、2-シクロヘキシルエチル、ヘプチル、イソヘプチル、tert-ヘプチル、n-オクチル、イソオクチル、tert-オクチル、2-エチルヘキシル、ノニル、イソノニル、デシル、ドデシル、トリデシル、テトラデシル、ペンタデシル、ヘキサデシル、ペプタデシル、オクタデシル、シクロヘキシルメチル、2-シクロヘキシルエチル、3-シクロヘキシルプロピル、4-シクロヘキシルブチル、5-シクロヘキシルペンチル、6-シクロヘキシルヘキシル等のアルキル基;ビニル、1-メチルエテニル、プロペニル、アリル、ブテニル、イソブテニル、ペンテニル、ヘキセニル、ヘプテニル、オクテニル、デセニル、ぺンタデセニル、1-フェニルプロペン-3-イル等のアルケニル基それぞれの位置異性体および幾何異性体を含む;フェニル、ナフチル、2-メチルフェニル、3-メチルフェニル、4-メチルフェニル、4-ビニルフェニル、3-イソプロピルフェニル、4-イソプロピルフェニル、4-ブチルフェニル、4-イソブチルフェニル、4-tert-ブチルフェニル、4-ヘキシルフェニル、4-シクロヘキシルフェニル、4-オクチルフェニル、4-2-エチルヘキシルフェニル、4-ステアリルフェニル、2,3-ジメチルフェニル、2,4-ジメチルフェニル、2,5-ジメチルフェニル、2,6-ジメチルフェニル、3,4-ジメチルフェニル、3,5-ジメチルフェニル、2,4-ジ-tert-ブチルフェニル、2-メチル-4-tert-ブチルフェニル、2-tert-ブチル-6-メチルフェニル、4-ノニルフェニル、シクロヘキシルフェニル等のアルキルアリール基が挙げられる。R、R’として用いることができる酸素原子で中断された炭素数1~30の炭化水素基としては、例えば、2-メトキシエチル、3-メトキシプロピル、4-メトキシブチル、2-ブトキシエチル、メトキシエトキシエチル、メトキシエトキシエトキシエチル、3-メトキシブチル、4-メトキシフェニル、2-メトキシフェニル、3-メトキシフェニル、4-エトキシフェニル、4-ブトキシフェニル、4-2-メトキシエトキシフェニルが挙げられる。RとR’が結合して形成する環構造としては、ピロリジン環、イミダゾリジン環、ピラゾリジン環、ピペリジン環、ピペラジン環、モルフォリン環が挙げられる。さらに、これらの基は、ニトロ基、シアノ基、ハロゲンフッ素、塩素、臭素、ヨウ素基、ヒドロキシル基で任意の位置を置換されていてもよい。また、Raで表される炭素数1~6の炭化水素としては、メチル、エチル、プロピル、イソプロピル、ブチル、sec-ブチル、tert-ブチル、イソブチル、アミル、イソアミル、tert-アミル、ヘキシル、シクロヘキシル、フェニルが挙げられる。また、R、R’において、自己が結合する窒素原子が結合する芳香環と結合して環構造を形成する基としては、エチレン、プロピレン、メチルエチレン、ブチレン、1-メチルプロピレン、1,2-ジメチルプロピレン、1,3-ジメチルプロピレン、1-メチルブチレン、2-メチルブチレン、3-メチルブチレン、4-メチルブチレン、2,4-ジメチルブチレン、1,3-ジメチルブチレン、ペンチレン、へキシレン、ヘプチレン、オクチレン等が挙げられる。また、上記一般式Iにおいて、Yで表される1~8のアルキル基としては、メチル、エチル、プロピル、イソプロピル、ブチル、sec-ブチル、tert-ブチル、イソブチル、アミル、イソアミル、tert-アミル、ヘキシル、シクロヘキシル、シクロヘキシルメチル、2-シクロヘキシルエチル、ヘプチル、イソヘプチル、tert-ヘプチル、n-オクチル、イソオクチル、tert-オクチル、2-エチルヘキシルが挙げられる。Dで表される酸素原子あるいは硫黄原子で中断されていてもよくハロゲン基、ニトロ基、シアノ基、ヒドロキシル基で置換されていてもよい炭素数1~30の炭化水素基としては、上記Rで例示した基で該当するものが挙げられる。また、上記一般式Iにおいて、R1、R2は、各々独立に、a水素原子、b炭素数1~30の炭化水素基、またはc自己が結合する窒素原子が結合する環すなわちAr基と連結して環構造を形成する炭素数2~8の炭化水素基であってもよく、あるいはまたdR1とR2が一緒になって環構造を形成する炭素数1~30の炭化水素基であってもよい。また、前述のb~dのいずれの場合においても、炭化水素基は、酸素原子、硫黄原子、NHあるいはNRbで中断されていてもよく、ハロゲン基、ニトロ基、シアノ基、ヒドロキシル基で置換されていてもよい。R1、R2において用いることができる炭素数1~30の炭化水素基、酸素原子で中断された炭素数1~30の炭化水素基、自己が結合する窒素原子が結合する芳香環と結合して環構造を形成する基は、前述のR、R’について例示したものと同様の基である。また、上記一般式Iにおいて、R3、R4は、各々独立に、a水素原子、b炭素数1~30の炭化水素基、またはc自己が結合する窒素原子が結合する環すなわち中心炭素の右上の環と連結して環構造を形成する炭素数2~8の炭化水素基であってもよく、あるいはまたdR3とR4が一緒になって環構造を形成する炭素数1~30の炭化水素基であってもよい。また、前述のb~dのいずれの場合においても、炭化水素基は、酸素原子、硫黄原子、NHあるいはNRbで中断されていてもよく、ハロゲン基、ニトロ基、シアノ基、ヒドロキシル基で置換されていてもよい。R3、R4において用いることができる炭素数1~30の炭化水素基、酸素原子で中断された炭素数1~30の炭化水素基、自己が結合する窒素原子が結合する芳香環と結合して環構造を形成する基は、前述のR、R’について例示したものと同様の基である。また、上記一般式Iにおいて、RbとしてはRaで例示の基を用いることができる。また、上記一般式Iにおいて、R5~R8で表される炭素数1~8のアルキル基としては、上記Yで例示した基が挙げられ、R8で表される炭素数1~8のアルコキシ基としては、メトキシ、エトキシ、プロポキシ、イソプロポキシ、ブトキシ、sec-ブトキシ、tert-ブトキシ、イソブトキシ、アミロキシ、イソアミロキシ、tert-アミロキシ、ヘキシルオキシ、シクロヘキシルオキシ、ヘプチルオキシ、イソヘプチルオキシ、tert-ヘプチルオキシ、オクチルオキシ、イソオクチルオキシ、tert-オクチルオキシ、2-エチルヘキシルオキシが挙げられる。上記、一般式Iで表される蛍光性陽イオンの中でも、特に下記一般式IIで表されるローダミン骨格を有するものが、青ないし青緑色から赤色への光変換の用途として光学特性が適合するのでより好ましい。式中、環Aは、ベンゼン環またはナフタレン環を表し;Zは酸素原子または硫黄原子を表し;R1~R4は、各々独立に、a水素原子、b炭素数1~30の炭化水素基、c自己が結合する窒素原子が結合する環と連結して環構造を形成する炭素数2~8の炭化水素基、またはdR1とR2もしくはR3とR4が一緒になって環構造を形成する炭素数1~30の炭化水素基であり、ここで、前述のb~dのいずれの場合においても、炭化水素基は、酸素原子、硫黄原子、NHあるいはNRcで中断されていてもよく、ハロゲン基、ニトロ基、シアノ基、ヒドロキシル基で置換されていてもよく;Rcは炭素数1~6の炭化水素基を表し;R5、R7は、各々独立にハロゲン原子または炭素数1~8のアルキル基を表し;R8hは、ヒドロキシル基、ハロゲン基、ニトロ基、シアノ基、炭素数1~8のアルキル基または炭素数1~8のアルコキシ基を表し;R9は、酸素原子あるいは硫黄原子で中断されていてもよくハロゲン基、ニトロ基、シアノ基、ヒドロキシル基で置換されていてもよい炭素数1~30の炭化水素基または水素原子を表し;p、p’は、各々独立に0~3の整数を表し;qは0~3の整数を表す。上記一般式Iにおいて、環Aはベンゼン環またはナフタレン環を表す。環Aがナフタレン環である場合、以下のような構造を採ることが可能である。上記一般式IIにおいて、R1~R8は、上記一般式Iと同様の基であり、R9で表される基としては、上記Rで例示した基で該当するものが挙げられ、Rcとしては、Raで例示した基が挙げられる。また、上記一般式Iにおいて、R、R’、R1~R4は、各々独立に炭素数1~18の炭化水素基、または自己が結合する窒素原子が結合する芳香環と連結して環構造を形成する炭素数2~8の炭化水素基であることが好ましく、上記一般式IIにおいて、R1~R4は、各々独立に、炭素数1~18の炭化水素基、または自己が結合する窒素原子が結合する芳香環と連結して環構造を形成する炭素数2~8の炭化水素基であることが更に好ましい。上記の炭素数1~18の炭化水素基としては、メチル、エチル、プロピル、イソプロピル、ブチル、sec-ブチル、tert-ブチル、イソブチル、アミル、イソアミル、tert-アミル、ヘキシル、ヘプチル、イソヘプチル、tert-ヘプチル、n-オクチル、イソオクチル、tert-オクチル、2-エチルヘキシル、デシル、ステアリル、シクロヘキシル、シクロヘキシルメチル、2-シクロヘキシルエチル、3-シクロヘキシルプロピル、4-シクロヘキシルブチル、5-シクロヘキシルペンチル、6-シクロヘキシルヘキシルが挙げられる。本発明に係るこれらの蛍光性陽イオンの具体例としては、以下に示す化合物No.1からNo.59が挙げられる。前記のクマリン骨格を有する蛍光性陰イオンとは、下記一般式IIIで代表されるものである。式中、X’は、酸素原子、硫黄原子、NR’’を表し;R’’は酸素原子あるいは硫黄原子で中断されていてもよくハロゲン基、ニトロ基、シアノ基、ヒドロキシル基で置換されていてもよい炭素数1~30の炭化水素基または水素原子を表し;R10、R11は、各々独立に、酸素原子、硫黄原子、NHあるいはNRdで中断されていてもよく、連結して環構造を形成してもよく、ハロゲン基、ニトロ基、シアノ基、ヒドロキシル基で置換されていてもよい炭素数1~30の炭化水素基または水素原子を表し;Rdは、炭素数1~6の炭化水素基を表し;R12hは、ヒドロキシル基、ハロゲン基、ニトロ基、シアノ基、炭素数1~8のアルキル基または炭素数1~8のアルコキシ基を表し;rは0~3の整数を表す。上記一般式IIIにおいて、R’’において用いられる炭素数1~30の炭化水素基としては、メチル、エチル、プロピル、イソプロピル、ブチル、sec-ブチル、tert-ブチル、イソブチル、アミル、イソアミル、tert-アミル、ヘキシル、シクロヘキシル、シクロヘキシルメチル、2-シクロヘキシルエチル、ヘプチル、イソヘプチル、tert-ヘプチル、n-オクチル、イソオクチル、tert-オクチル、2-エチルヘキシル、ノニル、イソノニル、デシル、ドデシル、トリデシル、テトラデシル、ペンタデシル、ヘキサデシル、ペプタデシル、オクタデシル、シクロヘキシルメチル、2-シクロヘキシルエチル、3-シクロヘキシルプロピル、4-シクロヘキシルブチル、5-シクロヘキシルペンチル、6-シクロヘキシルヘキシル等のアルキル基;ビニル、1-メチルエテニル、2-メチルエテニル、プロペニル、ブテニル、イソブテニル、ペンテニル、ヘキセニル、ヘプテニル、オクテニル、デセニル、ぺンタデセニル、1-フェニルプロペン-3-イル等のアルケニル基;フェニル、ナフチル、2-メチルフェニル、3-メチルフェニル、4-メチルフェニル、4-ビニルフェニル、3-イソプロピルフェニル、4-イソプロピルフェニル、4-ブチルフェニル、4-イソブチルフェニル、4-tert-ブチルフェニル、4-ヘキシルフェニル、4-シクロヘキシルフェニル、4-オクチルフェニル、4-2-エチルヘキシルフェニル、4-ステアリルフェニル、2,3-ジメチルフェニル、2,4-ジメチルフェニル、2,5-ジメチルフェニル、2,6-ジメチルフェニル、3,4-ジメチルフェニル、3,5-ジメチルフェニル、2,4-ジtert-ブチルフェニル、2-メチル-4-tert-ブチルフェニル、2-tert-ブチル-6-メチルフェニル、4-ノニルフェニル、シクロヘキシルフェニル等のアルキルアリール基;ベンジル、フェネチル、2-フェニルプロパン-2-イル、ジフェニルメチル、トリフェニルメチル、スチリル、シンナミル等のアリールアルキル基が挙げられる。R’’において用いられる炭化水素基は、酸素原子あるいは硫黄原子で中断されていてもよく、酸素原子で中断された構造としては、例えば、2-メトキシエチル、3-メトキシプロピル、4-メトキシブチル、2-ブトキシエチル、メトキシエトキシエチル、メトキシエトキシエトキシエチル、3-メトキシブチル、2-フェノキシエチル、3-フェノキシプロピル、4-メトキシフェニル、2-メトキシフェニル、3-メトキシフェニル、4-エトキシフェニル、4-ブトキシフェニル、4-2-メトキシエトキシフェニルが挙げられる。また、前述の炭化水素基は、任意の位置において、ハロゲン基、ニトロ基、シアノ基、ヒドロキシル基で置換されていてもよい。また、上記一般式IIにおいて、R10、R11は、各々独立に、a水素原子、またはb炭素数1~30の炭化水素基であってもよく、あるいはまたcR10とR11が一緒になって環構造を形成する炭素数1~30の炭化水素基であってもよい。また、前述のbまたはcの場合において、炭化水素基は、酸素原子、硫黄原子、NHあるいはNRaで中断されていてもよく、ハロゲン基、ニトロ基、シアノ基、ヒドロキシル基で置換されていてもよい。R10とR11が一緒になって形成する環構造としては、たとえば、ピロリジン環、イミダゾリジン環、ピラゾリジン環、ピペリジン環、ピペラジン環、モルフォリン環が挙げられる。R12において用いられる炭素数1~8のアルキル基としては、前記一般式IにおけるYで例示した基が挙げられ、炭素数1~8のアルコキシ基としては、前記一般式IにおけるR8で例示した基が挙げられる。また、上記一般式IIIにおいて、R’’、R10、R11が各々独立に下記化学式IVで表される基であるものが青ないし青緑色から赤色への光変換の用途として、光学特性が特に適合するので好ましい。式中、Reは、炭素数1~6のアルカンジイル基を表し;Z’は、酸素原子または硫黄原子を表し;Eは、置換基としてハロゲン原子、ニトロ基、シアノ基、ヒドロキシル基、炭素数1~8のアルコキシ基を有してもよいベンゼン環、置換基としてハロゲン原子、ニトロ基、シアノ基、ヒドロキシル基、炭素数1~8のアルコキシ基を有してもよいナフタレン環、置換基としてハロゲン原子、ニトロ基、シアノ基、ヒドロキシル基、炭素数1~8のアルコキシ基を有してもよいシクロヘキサン環または水素原子を表し;mは0または1を表す。本発明に係る蛍光性陰イオンの具体例としては、以下に示す化合物No.61からNo.80が挙げられる。本発明の塩は、その製造方法について特に制限を受けるものではない。たとえば、本発明の塩に用いられる蛍光性陽イオンは、非蛍光性陰イオンとの塩として当該技術において知られている任意の方法によって調製することができる。また、本発明の塩に用いられる蛍光性陰イオンは、当該技術において知られている方法によって調製されるクマリン色素のスルホン化反応によって、非蛍光性陽イオンとの塩として調製することができる特許文献6参照。そして、蛍光性陽イオン非蛍光性陰イオンの塩と非蛍光性陽イオン蛍光性陰イオンの塩とを反応させ、非蛍光性陽イオン非蛍光性陰イオンを除去することによって、本発明の蛍光性陽イオン蛍光性陰イオンの塩を得ることができる。非蛍光性陽イオン非蛍光性陰イオンの除去は、たとえば、有機溶剤中の反応混合物の溶液の水による洗浄、あるいは反応混合物のクロマトグラフィーなどによって実施することができる。上記の非蛍光性陰イオンとしては、塩素アニオン、臭素アニオン、ヨウ素アニオン、フッ素アニオン等のハロゲン化物アニオン;過塩素酸アニオン、塩素酸アニオン、チオシアン酸アニオン、ヘキサフルオロリン酸アニオン、ヘキサフルオロアンチモン酸アニオン、テトラフルオロホウ酸アニオン等の無機系アニオン;ベンゼンスルホン酸アニオン、トルエンスルホン酸アニオン、トリフルオロメタンスルホン酸アニオン等の有機スルホン酸アニオン;オクチルリン酸アニオン、ドデシルリン酸アニオン、オクタデシルリン酸アニオン、フェニルリン酸アニオン、ノニルフェニルリン酸アニオン、2,2’-メチレンビス4,6-ジtert-ブチルフェニルホスホン酸アニオン等の有機リン酸系アニオン等が挙げられる。また、非蛍光性陽イオンとしては、リチウムカチオン、ナトリウムカチオン、カリウムカチオン等のアルカリ金属カチオン;アンモニウムカチオン、有機イミニウムカチオン、第四級アンモニウムカチオン等の四級化窒素カチオンが挙げられる。本発明の第2の実施形態の色変換膜は、樹脂バインダ膜中に、第1の実施形態の塩を含むことを特徴とする。本実施形態におけるバインダとしては、熱可塑性樹脂、熱硬化性樹脂またはその硬化物、感光性樹脂またはその硬化物、またはそれらの混合物を用いることができる。用いることができる熱可塑性樹脂は、ポリカーボネート、ポリエステルポリエチレンテレフタレートなど、ポリエーテルスルホン、ポリビニルブチラール、ポリフェニレンエーテル、ポリアミド、ポリエーテルイミド、ノルボルネン系樹脂、メタクリル系樹脂、イソブチレン-無水マレイン酸共重合樹脂、環状オレフィン系樹脂、ポリ塩化ビニル、塩化ビニル-酢酸ビニル共重合樹脂、アルキッド樹脂、芳香族スルホンアミド樹脂などを含む。用いることができる熱硬化性樹脂は、エポキシ樹脂、フェノール樹脂、ウレタン樹脂、アクリル樹脂、ビニルエステル樹脂、イミド系樹脂、ウレタン系樹脂、ウレア樹脂、メラミン樹脂などを含む。用いることができる感光性樹脂は、1アクロイル基やメタクロイル基を複数有するアクリル系多官能モノマーおよびオリゴマーと、光重合開始剤とからなる組成物、2ボリビニル桂皮酸エステルと増感剤とからなる組成物、および3鎖状または環状オレフィンとビスアジドとからなる組成物ナイトレンが発生して、オレフィンを架橋させる、4エポキシ基を有するモノマーと光酸発生剤とからなる組成物などを含む。あるいはまた、ポリスチレン、ポリアクリロニトリル、ポリカーボネートなどと、3官能性または4官能性のアルコキシシランとを含むポリマーハイブリッド等をバインダとして用いてもよい。本発明において、用いられるバインダ樹脂1g当たり0.2マイクロモル以上、好ましくは1~20マイクロモル、より好ましくは3~15マイクロモルの第1の実施形態の塩を用いることが好ましい。また、所期の用途に依存するが、後述する色変換フィルタまたは色変換発光デバイスに用いる場合には、色変換膜は、5μm以上、好ましくは7~15μmの膜厚を有する。このような色素含有量および膜厚を有することにより、所望の強度の色変換された出力光を得ることが可能となる。本発明の第3の実施形態の色変換フィルタは、透明支持体と1つまたは複数種の色変換層を含み、色変換層の少なくとも1つは第2の実施形態の色変換膜であることを特徴とする。第2の実施形態の色変換膜は、好ましくは青色ないし青緑色の光を赤色光へと波長分布変換する赤色変換層として用いられる。本実施形態の色変換フィルタは、第2の実施形態の色変換膜による赤色変換層に加えて、青色変換層、緑色変換層などのように発光素子からの光を波長分布変換して特定波長域の光を放出する色変換層をさらに有しても良い。本実施形態において色変換層を用いる場合には、色変換層によって波長分布変換を受けた光の色純度を向上させることを目的として、色変換層の出力側にカラーフィルタ層光吸収層を設けても良い。色変換層の出力する光に対応して、特定波長域の光を透過させることのできる青色カラーフィルタ層、緑色カラーフィルタ層、赤色カラーフィルタ層などを設けることができる。図1に、本実施形態に係るカラーディスプレイ用の色変換フィルタの例を示す。図1に示した色変換フィルタは、透明支持体10の上に、赤R、緑G、青Bのカラーフィルタ層30R,30G,30Bが設けられている。これらのカラーフィルタ層は、色変換層により変換された光の色座標または色純度を最適化するために、必要に応じて設けられるものである。各色のカラーフィルタ層の上に赤、緑、青の色変換層20R、20G、および20Bが設けられており、それぞれの色変換層/カラーフィルタ層積層体以下、総称として色変換フィルタ層と呼ぶ場合があるの間に黒色のブラックマスク40が設けられている。このブラックマスク40は、コントラストの向上に有効である。光源となる発光素子は、色変換フィルタの色変換層20側に設けられ、当該発光素子からの光は色変換層20、カラーフィルタ層30、透明支持体10の順に通過して外部に取り出される。この例においては、赤色変換層20Rを第2の実施形態の色変換膜、すなわち第1の実施形態の塩とバインダとを含む層とすることが好ましい。青色変換層20Bおよび緑色変換層20Gは、それぞれ、近紫外ないし可視領域の光を吸収して青色領域の蛍光を発する蛍光色素あるいは青色ないし青緑色領域の光を吸収して緑色領域の蛍光を発する蛍光色素と、バインダとを含む層である。バインダとしては、第2の実施形態に記載の任意の物を使用することができる。また、各色の色変換層において、外光の入射による視認性の低下を防止する観点から、吸収光励起光波長と蛍光発光波長の差の大きな色変換色素を単独で用いることが好ましい。光源から発せられる青色ないし青緑色領域の光を吸収して、緑色領域の光を発する蛍光色素としては、たとえば3-2’ベンゾリアゾリル-7-ジエチルアミノ-クマリンクマリン6、3-2’-ベンゾイミダゾリル-7-ジエチルアミノ-クマリンクマリン7、3-2’-N-メチルベンゾイミダゾイリル-7-ジエチルアミノ-クマリンクマリン30、2,3,5,6-1H,4H-テトラヒドロ-8-トリフルオロメチルキノジリン9,9a,1-ghクマリンクマリン153などのクマリン系色素、あるいはクマリン色素系染料であるベーシックイエロー51,さらにはソルベントイエロー11、ソルベントイエロー116などのナフタルイミド系色素等が上げられる。さらに、各種の蛍光性染料直接染料、酸性染料、塩基性染料、分散染料などを使用してもよい。光源から発せられる近紫外ないし可視領域の光を吸収して、青色領域の蛍光を発する蛍光色素としては、たとえばクマリン466、クマリン47、クマリン2、およびクマリン102などのクマリン系色素が挙げられる。さらに、各種の蛍光性染料直接染料、酸性染料、塩基性染料、分散染料などを使用してもよい。各色のカラーフィルタ層30は、所望される波長域の光のみを透過させる機能を持つ。カラーフィルタ層30は、色変換層20によって波長分布変換されなかった光源からの光を遮断し、また色変換層20によって波長分布変換された光の色純度を向上させることに対して有効である。カラーフィルタ層30は、たとえば液晶ディスプレイ用カラーフィルタ材料などを用いて形成してもよい。図1に示したRGBの色変換層を一組の画素として、複数の画素を透明支持体10上にマトリックス状に配置することによって、カラーディスプレイ用の色変換フィルタを形成する事ができる。色変換フィルタ層の所望されるパターンは、使用される用途に依存する。赤、緑、および青の矩形または円形もしくはその中間の形状の区域を一組として、それをマトリックス状に透明支持体10全面に作成してもよい。あるいはまた、微小の区域に分割された適当な面積比で配設される二種の色変換層を用いて、単独の色変換層では達成できない単一色を示すようにしてもよい。図1の例ではRGB各色の色変換層を設けた場合を示したが、青色から青緑色の光を放出する発光素子を光源として用いる場合には、青色に関して色変換層20を用いずに、青色フィルタ層30Bのみを用いてもよい。さらに、該光源の発光が緑色領域の光を十分に含むならば、緑色についても色変換層20を用いることなしに、該光源からの光を単に緑色フィルタ層30Gのみを通して出力してもよい。本発明の第4の実施形態の色変換発光デバイスは、発光部光源と色変換部とを有する。色変換部としては、第2の実施形態の色変換膜または第3の実施形態の色変換フィルタを用いることができる。発光部としては、近紫外から可視域、好ましくは青色から青緑色の光を発する任意の高原を用いることができる。そのような光源の例は、有機EL発光素子、プラズマ発光素子、冷陰極管、放電灯高圧超高圧水銀灯およびキセノンランプなど、発光ダイオード等を含む。変換部として図1に示されるカラーフィルタ層30を有する色変換フィルタを用いる場合、発光部は色変換層20の側に配置される。色変換部としてカラーフィルタ層を持たない色変換フィルタを用いる場合、発光部は色変換フィルタのいずれかの側に配置されてもよい。色変換部として色変換膜そのものを用いる場合、該色変換膜を発光部の表面に直接積層してもよい。本発明の色変換デバイスの一例として、図1に示した色変換フィルタを用いて形成されるトップエミッション方式の有機ELディスプレイを図2に示す。スイッチング素子としてTFT52があらかじめ形成されている基板50の上に、平坦化層54、下部電極56、有機EL層58、上部電極60およびパッシベーション層62からなる有機EL発光素子が形成される。下部電極56は複数の部分に分割され、それぞれの部分がTFT52と一対一で接続される反射性電極であり、上部電極60は全面に均一に形成される透明電極である。有機EL発光素子を形成する各層は、当該技術において知られている材料および方法を用いることができる。一方、透明基板10の上に、青色、緑色、および赤色のカラーフィルタ層30B,30Gおよび30Rと、青色、緑色、および赤色の色変換層20B,20G,20Rが形成されている。この場合にも、赤色変換層20Rが本発明の新規化合物を含む層であることが好ましい。また、各色変換層の間にはブラックマスク40が形成されている。次に有機発光素子と色変換フィルタとを、それらの間に充填剤層64任意選択的に設けてもよい層であるを形成しながら位置あわせをして張り合わせ、最後に周辺部分を外周封止層接着剤66を用いて封止し、有機ELディスプレイが得られる。図2にはアクティブマトリックス駆動型の有機ELディスプレイを示したが、パッシブマトリックス駆動型の有機ELディスプレイに本発明を用いてもよいことはもちろんである。前述の有機EL層58は、近紫外から可視光域の光、好ましくは青色から青緑色の波長領域の光を発する。その発光が色変換フィルタ層に入射して、所望する色を有する可視光へと波長変換される。有機EL層58は、少なくとも有機発光層を含み、必要に応じて、正孔注入層、正孔輸送層、電子輸送層および/または電子注入層を設けた構造を有する。具体的には、下記のような層構成からなるものが採用される。1有機発光層2正孔注入層/有機発光層3有機発光層/電子注入層4正孔注入層/有機発光層/電子注入層5正孔注入層/正孔輸送層/有機発光層/電子注入層6正孔注入層/正孔輸送層/有機発光層/電子輸送層/電子注入層上記において、陽極は発光層または正孔注入層に接続され、陰極は有機発光層または電子注入層に接続される上記各層の材料としては、公知のものが使用される。青色から青緑色の発光を得るためには、有機発光層中に、たとえばベンゾチアゾール系、ベンゾイミダゾール系、ベンゾオキサゾール系などの傾向増白剤、金属キレート化オキソニウム化合物、スチリルベンゼン系化合物、芳香族ジメチリディン系化合物などが好ましく使用される。また、正孔注入層としては銅フタロシアニンなどのフタロシアニン系化合物またはm-MTDATAのようなトリフェニルアミン誘導体などを用いることができ、正孔輸送層としては、TPD、α-NPDのようなビフェニルアミン誘導体などを用いることができる。一方、電子輸送層としては、PBDのようなオキサジアゾール誘導体、トリアゾール誘導体、トリアジン誘導体などを用いることができ、電子注入層としてはアルミニウムのキノリノール錯体などを用いることができる。さらに、アルカリ金属、アルカリ土類金属またはそれらを含む合金、アルカリ金属フッ素化合物などを電子注入層として用いることができる。以下、製造実施例、実施例、および比較例をもって本発明をさらに詳細に説明する。しかしながら、本発明は以下の実施例などによって何ら制限を受けるものではない。[製造実施例1]化合物No.7と化合物No.61との塩の製造反応用フラスコに化合物No.7の塩化物塩0.005mol、化合物No.61のナトリウム塩0.006mol、クロロホルム21.8g、水20gを仕込み、50°Cで30分攪拌した。水相を除いた後、水20gと化合物No.61のナトリウム塩0.001molを加え、再び50°Cで30分攪拌した。水相を除いた有機相を水20gで3回洗浄した後、溶媒を除去して残渣を得た。これにエタノール12.6gを加え50°Cに加温して溶解させた溶液に酢酸エチル25gを加えて晶析を行った。生成した結晶を濾取し、水で洗浄した後、150°C、2時間真空乾燥を行い、目的物である緑色結晶4.0g収率92を得た。上記で得た塩について、下記分析を行った。11H-NMR重DMSO溶媒図3にチャートを示す。2元素分析理論値C:66.0、H:5.55、N:6.42実測値C:65.8、H:5.44、N:6.383UV吸収測定5×10-6モル/リットル、メタノール溶媒吸収1:λmax;545.5nm、ε;1.04×105吸収2:λmax;467.5nm、ε;0.62×105410質量減少温度TGDTA:100ml/分窒素気流中、昇温10°C/分308°C[製造実施例2]化合物No.7と化合物No.70との塩の製造反応用フラスコに化合物No.7の塩化物塩0.001mol、化合物No.70のナトリウム塩0.0012mol、クロロホルム8.6g、水10gを仕込み、50°Cで60分攪拌した。水相を除いた後、水10gと化合物No.70のナトリウム塩0.0002molを加え、再び50°Cで60分攪拌した。水相を除いた有機相を水10gで3回洗浄した有機相について無水硫酸ナトリウムで脱水し、溶媒を除去して残渣を得た。これをイソプロピルアルコール中で晶析を行い、生成した結晶を濾取し、100°C、2時間真空乾燥を行い、目的物である暗赤色結晶0.6g収率70を得た。上記で得た塩について、下記分析を行った。11H-NMR重メタノール溶媒図4にチャートを示す。2元素分析理論値C:67.3、H:5.65、N:6.54実測値C:66.9、H:5.58、N:6.503UV吸収測定5×10-6モル/リットル、メタノール溶媒吸収1:λmax;544.5nm、ε;1.12×105吸収2:λmax;451.0nm、ε;0.62×105410質量減少温度TG-DTA:100ml/分窒素気流中、昇温10°C/分318°C[製造実施例3]化合物No.24と化合物No.70との塩の製造反応用フラスコに化合物No.24の塩素塩0.001mol、化合物No.70のナトリウム塩0.0012mol、クロロホルム8.6g、水10gを仕込み、50°Cで60分攪拌した。水相を除いた後、水10gと化合物No.70のナトリウム塩0.0002molを加え、再び50°Cで60分攪拌した。水相を除いた有機相を水10gで3回洗浄した有機相について無水硫酸ナトリウムで脱水し、溶媒を除去して残渣を得た。これをクロロホルム6.3gと酢酸エチル1.8gの混合溶媒中で晶析を行い、生成した結晶を濾取し、100°C、2時間真空乾燥を行い、目的物である暗赤色結晶0.6g収率70を得た。上記で得た塩について、下記分析を行った。11H-NMR重メタノール溶媒図5にチャートを示す。2元素分析理論値C:67.3、H:5.65、N:6.54実測値C:66.7、H:5.56、N:6.483UV吸収測定5×10-6モル/リットル、メタノール溶媒吸収1:λmax;527.5nm、ε;1.06×105吸収2:λmax;453.0nm、ε;0.64×105410質量減少温度TG-DTA:100ml/分窒素気流中、昇温10°C/分321°C[製造実施例4]化合物No.24と化合物No.74との塩の製造反応用フラスコに化合物No.24の塩化物塩0.002mol、化合物No.74のナトリウム塩0.0024mol、クロロホルム17.0g、水20gを仕込み、50°Cで60分攪拌した。水相を除いた後、水10gと化合物No.70のナトリウム塩0.0004molを加え、再び50°Cで60分攪拌した。水相を除いた有機相を水15gで2回洗浄した有機相について無水硫酸ナトリウムで脱水し、溶媒を除去して残渣を得た。これをクロロホルム6.0gと酢酸エチル6.0gの混合溶媒中で晶析を行い、生成した結晶を濾取し、100°C、2時間真空乾燥を行い、目的物である赤色結晶1.2g収率72を得た。上記で得た塩について、下記分析を行った。11H-NMR重メタノール溶媒図6にチャートを示す。2元素分析理論値C:67.3、H:5.65、N:8.18実測値C:66.9、H:5.60、N:8.123UV吸収測定5×10-6モル/リットル、メタノール溶媒吸収1:λmax;527.5nm、ε;1.08×105吸収2:λmax;452.0nm、ε;0.57×105410質量減少温度TG-DTA:100ml/分窒素気流中、昇温10°C/分319°C[製造実施例5]化合物No.54と化合物No.61との塩の製造反応用フラスコに化合物No.54の塩化物塩0.001mol、化合物No.61のナトリウム塩0.0012mol、クロロホルム11.2g、水10gを仕込み、50°Cで60分攪拌した。水相を除いた後、水10gと化合物No.61のナトリウム塩0.0002molを加え、再び50°Cで60分攪拌した。水相を除いた有機相を水10gで2回洗浄した有機相について無水硫酸ナトリウムで脱水し、溶媒を除去して残渣を得た。水で洗浄し、100°C、2時間真空乾燥を行い、目的物である暗赤色結晶0.9g収率80を得た。上記で得た塩について、下記分析を行った。11H-NMR重メタノール溶媒図7にチャートを示す。2元素分析理論値C:70.7、H:7.19、N:5.00実測値C:70.0、H:7.12、N:4.913UV吸収測定5×10-6モル/リットルメタノール溶媒吸収1:λmax;558.0nm、ε;1.18×105吸収2:λmax;466.5nm、ε;0.57×105410質量減少温度TG-DTA:100ml/分窒素気流中、昇温10°C/分294°C[実施例1]プロピレングリコールモノエチルアセテートPGMEA溶媒1g中に、ポリメタクリル酸メチルPMMA1gを溶解させた。さらに、製造実施例1にて合成した新規塩1745mg2μモルを添加して溶解させた。この溶液をCorning1394ノンアルカリガラス50x50x07mm上にスピンコート法によって塗布し、膜厚10μmの色変換層を有する色変換フィルタを得た。[実施例2]添加する化合物として、製造実施例2にて合成した新規塩1713mg2μモルを用いる以外は実施例1と同様にして色変換フィルタを得た。[実施例3]添加する化合物として、製造実施例3にて合成した新規塩1713mg2μモルを用いる以外は実施例1と同様にして色変換フィルタを得た。[実施例4]添加する化合物として、製造実施例4にて合成した新規塩1711mg2μモルを用いる以外は実施例1と同様にして色変換フィルタを得た。[実施例5]添加する化合物として、製造実施例4にて合成した新規塩1711mg2μモルを用いる以外は実施例1と同様にして色変換フィルタを得た。[比較例1]添加する化合物として、製造実施例1の新規塩に代えて0960mg2μモルのローダミンBおよびクマリン60701mg2μモルを用いたことを除いて実施例1と同様にして色変換フィルタを作成した。ここで、ローダミンBは化合物No7の塩化物塩であり、クマリン6は化合物No61に相当する構造すなわち、スルホニル化されていない構造を有する中性化合物である。[比較例2]添加する化合物として、製造実施例2の新規塩に代えて0960mg2μモルのローダミンBおよびクマリン誘導体[3-2-ベンゾオキサゾリル-7-N,N-ジエチルアミノクマリン]0668mg2μモルを用いたことを除いて実施例2と同様にして色変換フィルタを作成した。ここで、ローダミンBは化合物No7の塩化物塩であり、前記クマリン誘導体は化合物No70に相当する構造を有する中性化合物である。[比較例3]添加する化合物として、製造実施例3の新規塩に代えて0960mg2μモルのローダミン6Gおよびクマリン誘導体[3-2-ベンゾオキサゾリル-7-N,N-ジエチルアミノクマリン]0668mg2μモルを用いたことを除いて実施例3と同様にして色変換フィルタを作成した。ここで、ローダミン6Gは化合物No24の塩化物塩であり、前記クマリン誘導体は化合物No70に相当する構造を有する中性化合物である。[比較例4]添加する化合物として、製造実施例4の新規塩に代えて0960mg2μモルのローダミン6Gおよびクマリン70666mg2μモルを用いたことを除いて実施例4と同様にして色変換フィルタを作成した。ここで、ローダミン6Gは化合物No24の塩化物塩であり、クマリン7は化合物No74に相当する構造を有する中性化合物である。[比較例5]添加する化合物として、製造実施例5の新規塩に代えて1454mg2μモルの、化合物No54記載のローダミン誘導体イオンの塩化物およびクマリン60701mg2μモルを用いたことを除いて実施例5と同様にして色変換フィルタを作成した。ここで、クマリン6は化合物No61に相当する構造を有する中性化合物である。[比較例6]添加する化合物として、製造実施例1の新規塩に代えて0960mg2μモルのローダミンBのみを用いたことを除いて実施例1と同様にして色変換フィルタを作成した。[比較例7]添加する化合物として、製造実施例3の新規塩に代えて0960mg2μモルのローダミン6Gのみを用いたことを除いて実施例3と同様にして色変換フィルタを作成した。実施例1~5および比較例1~7においてそれぞれ3つのサンプルを作成して評価を行った。色変換フィルタの色変換層側に光源を配置して、波長450~510nmの光を照射した。いずれの色変換フィルタも所望の波長の赤色光を出射した。さらに、色変換フィルタを通して出射した光を分光輝度計コニカミノルタCS-1000を用いて測定し、蛍光強度を測定した。実施例に対応する比較例の出射光強度を100とした相対値の評価結果を初期強度として表1にまとめた。なお、比較例6については比較例1の出射光強度を100とした相対値を示し、比較例7については比較例1の出射光強度を100とした相対値を示した。次に、実施例1~5および比較例1~7について、上記光源を用いて1000時間の連続照射をおこなったのちに、蛍光強度を再度測定した。耐久性の指標として、各実施例および比較例のそれぞれにおいて、連続照射前の初期強度を100とした際の蛍光強度の保持率を、耐久性として表1にまとめた。表1より明らかであるように、本発明の新規化合物を用いて作成した色変換フィルタの実施例のそれぞれは、初期において、比較例とほぼ同等の変換効率を示した。また、実施例1と比較例6、ならびに実施例3と比較例7の比較において、それら実施例は、それぞれ優れた変換効率を示した。これは、比較例6および7において、緑色変換色素であるクマリン系色素が欠如しているために十分な波長分布変換が行われなかったためと考えられる。これに対して、実施例1および3においては、本発明の新規化合物の吸収光波長と蛍光発光波長との差が大きいので、十分な波長分布変換が行われたと考えられる。また、本発明の実施例のそれぞれは、相当する比較例よりも優れた耐久性を示した。この結果は、本発明の新規化合物が優れた色変換効率の実現および色変換膜の光劣化の抑制に非常に有効であることを示している。"